(57)【要約】【課題】  保護層を設けた際の感度低下、残留電位の上昇を抑制する。【解決手段】  少なくとも、支持体上に感光層を有する電子写真感光体、および、少なくともゴムからなるクリーニングブレードを有するクリーニング手段を有する電子写真装置において、該電子写真感光体の表面層が、フェノール樹脂、ならびに、置換または無置換のヒドロキシフェニル基、置換または無置換のヒドロキシアルキル基、および、置換または無置換のヒドロキシアルコキシ基からなる群より選択される少なくとも１つの基を有する電荷輸送物質を含有し、該クリーニングブレードの該電子写真感光体に当接する部位に樹脂および潤滑剤を含有する樹脂組成物が塗布されている。【選択図】  なし【特許請求の範囲】
【請求項１】
少なくとも、支持体上に感光層を有する電子写真感光体、および、少なくともゴムからなるクリーニングブレードを有するクリーニング手段を有する電子写真装置において、
該電子写真感光体の表面層が、
フェノール樹脂、ならびに、
置換または無置換のヒドロキシフェニル基、置換または無置換のヒドロキシアルキル基、および、置換または無置換のヒドロキシアルコキシ基からなる群より選択される少なくとも１つの基を有する電荷輸送物質
を含有し、
該クリーニングブレードの該電子写真感光体に当接する部位に樹脂および潤滑剤を含有する樹脂組成物が塗布されている
ことを特徴とする電子写真装置。
【請求項２】
前記表面層に含有される電荷輸送物質が、下記式（１）〜（６）のいずれかの式で示される構造を有する化合物である請求項１に記載の電子写真装置。
【化１】
2005208485.tif 000057
（式（１）中、Ａｒ１１、Ａｒ１２は、それぞれ独立に、置換または無置換のアルキル基、置換または無置換のアラルキル基、置換または無置換のアリール基、または、置換または無置換の１価の複素環基を示す。Ａｒ１３は、置換または無置換のアリーレン基、または、置換または無置換の２価の複素環基を示す。Ｒ１１は、炭素原子数１〜８のアルキレン基を示す。Ｒ１２は、水素原子、置換または無置換のアルキル基、置換または無置換のアラルキル基、または、置換または無置換のフェニル基を示す。ベンゼン環α、ベンゼン環βは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。ａ、ｂは、それぞれ独立に、０または１であるが、ａが０のときはｂも０である。）
【化２】
2005208485.tif 000058
（式（２）中、Ａｒ２１、Ａｒ２２は、それぞれ独立に、置換または無置換のアルキル基、置換または無置換のアラルキル基、置換または無置換のアリール基、または、置換または無置換の１価の複素環基を示す。Ｒ２１は、炭素原子数１〜８のアルキレン基を示す。ベンゼン環γ、ベンゼン環δは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。また、ベンゼン環γおよびベンゼン環δは、２価の基を介して結合し、共同で環を成してもよい。ｃは、０または１である。）
【化３】
2005208485.tif 000059
（式（３）中、Ａｒ３１は、置換または無置換のアルキル基、置換または無置換のアラルキル基、置換または無置換のアリール基、または、置換または無置換の１価の複素環基を示す。Ｒ３１、Ｒ３２は、それぞれ独立に、炭素原子数１〜８のアルキレン基を示す。ベンゼン環ε、ベンゼン環ζ、ベンゼン環η、ベンゼン環θは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。また、ベンゼン環εおよびベンゼン環ζは、２価の基を介して結合し、共同で環を成してもよい。また、ベンゼン環ηおよびベンゼン環θは、２価の基を介して結合し、共同で環を成してもよい。ｄ、ｅは、それぞれ独立に、０または１である。）
【化４】
2005208485.tif 000060
（式（４）中、Ｒ４１、Ｒ４２、Ｒ４３は、それぞれ独立に、炭素原子数１〜８のアルキレン基を示す。ベンゼン環ι、ベンゼン環κ、ベンゼン環λは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。ｆ、ｇ、ｈ、ｉ、ｊは、それぞれ独立に、０または１である。）
【化５】
2005208485.tif 000061
（式（５）中、Ｒ５１、Ｒ５２、Ｒ５３は、それぞれ独立に、炭素原子数１〜８のアルキレン基を示す。Ｚ５１、Ｚ５２は、それぞれ独立に、ハロゲン原子、置換または無置換のアルキル基、置換または無置換のアルコキシ基、置換または無置換のアリール基、または、置換または無置換の１価の複素環基を示すか、あるいは、Ｚ５１とＺ５２とが結合し、Ｚ５１、Ｚ５２、Ｚ５１が結合するベンゼン環およびＺ５２が結合するベンゼン環が共同で環を成す。ベンゼン環μ、ベンゼン環νは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。ｋ、ｍ、ｎ、ｐ、ｑ、ｒは、それぞれ独立に、０または１であるが、ｍとｐとｑとが同時に０であることはない。）
【化６】
2005208485.tif 000062
（式（６）中、Ｒ６１、Ｒ６２、Ｒ６３、Ｒ６４は、それぞれ独立に、炭素原子数１〜８のアルキレン基を示す。Ｚ６１、Ｚ６２は、それぞれ独立に、ハロゲン原子、置換または無置換のアルキル基、置換または無置換のアルコキシ基、置換または無置換のアリール基、または、置換または無置換の１価の複素環基を示すか、あるいは、Ｚ６１とＺ６２とが結合し、Ｚ６１、Ｚ６２、Ｚ６１が結合するベンゼン環およびＺ６２が結合するベンゼン環が共同で環を成す。ベンゼン環ξ、ベンゼン環π、ベンゼン環ρ、ベンゼン環σは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。ｓ、ｔ、ｕ、ｖ、ｗ、ｘ、ｙは、それぞれ独立に、０または１である。）
【請求項３】
前記電子写真感光体の表面層が、導電性粒子を含有する請求項１または２に記載の電子写真装置。
【請求項４】
前記導電性粒子の少なくとも１種が、表面処理された酸化スズまたはドープされた酸化スズである請求項３に記載の電子写真装置。
【請求項５】
前記電子写真感光体の表面層が、フッ素原子含有化合物およびシロキサン化合物の少なくとも一方を含有する請求項１〜４のいずれかに記載の電子写真装置。
【請求項６】
前記フッ素原子含有化合物の少なくとも１種が、フッ素原子含有樹脂粒子である請求項５に記載の電子写真装置。
【請求項７】
前記クリーニングブレードの前記電子写真感光体に当接する部位に塗布された樹脂および潤滑剤を含有する樹脂組成物が、ＪＩＳ７２０４に規定される測定で０．０５〜１．５ｍｇの摩耗量を有する請求項１〜６のいずれかに記載の電子写真装置。
【請求項８】
前記クリーニングブレードの前記電子写真感光体に当接する部位に塗布された樹脂および潤滑剤を含有する樹脂組成物が導電性粒子を含有する請求項１〜７のいずれかに記載の電子写真装置。
【請求項９】
前記クリーニングブレードの２３℃／５０％ＲＨの環境下における硬度が６０〜８５°である請求項１〜８のいずれかに記載の電子写真装置。
【請求項１０】
前記クリーニングブレードが、線圧１５〜５０ｇ／ｃｍの荷重で電子写真感光体に当接されている請求項１〜９のいずれかに記載の電子写真装置。
【請求項１１】
少なくとも、請求項１〜１０に記載の電子写真装置に用いられる電子写真感光体と、請求項１〜１０に記載の電子写真装置に用いられるクリーニング手段とを一体に支持し、電子写真装置本体に着脱自在であることを特徴とするプロセスカートリッジ。
【発明の詳細な説明】
【技術分野】
【０００１】
本発明は、電子写真装置および電子写真装置に着脱自在なプロセスカートリッジに関する。
【背景技術】
【０００２】
近年、高い安全性、優れた生産性、安価などの利点から、有機光導電性物質を用いた電子写真感光体が開発され、実用化されている。
【０００３】
また、さらなる高速化、高耐久化のために、電子写真感光体の機械的耐久性の向上が求められており、そのため、感光層上に保護層を設け、その保護層を電子写真感光体の表面層とする検討がなされている。
【０００４】
保護層の機械的強度が向上すれば、電子写真感光体の機械的耐久性は向上するが、電子写真感光体を電子写真装置に搭載したとき、その特性を十分に発揮させるためには、従来と同様の手法では成り立ちにくい。
【０００５】
すなわち、保護層を設けただけで、感度低下、残留電位の上昇する場合がある。保護層に電荷輸送物質が含まれている場合は、帯電生成物などにより酸化される場合があり、画像流れが生じる。
【０００６】
帯電器がコロナ帯電器の場合、電子写真感光体の表面の削れ量が低減するため、紙粉や帯電により発生する帯電生成物などの付着物が電子写真感光体の表面に付着したままになりやすく、電子写真感光体の表面の離形性が悪化して、画像流れが発生する。
【０００７】
また、保護層が帯電生成物に対して疎の場合、感光層に含まれる電荷発生物質が可逆的ではあるが変質して、出力画像上に黒帯が発生する。
【０００８】
さらに、付着物の増加により、電子写真感光体の表面とクリーニングブレードとの摩擦抵抗が高くなり、クリーニングブレードの異音、ビビリ、反転などが発生する場合がある。また、クリーニングブレードのエッジが欠けて、出力画像上に黒スジが発生する場合もある。
【０００９】
その他にも、電子写真感光体の表面の削れ量の低減で、トナーの外添剤、トナー粒子の成分などが電子写真感光体の表面に融着して、ハーフトーン画像上に白ポチが発生する場合がある。
【００１０】
また、帯電器が接触帯電器の場合、放電を伴う帯電であるため、電子写真感光体の表面が劣化し、面荒れを生じ、クリーニングブレードが追従できなければ、トナーがクリーニングブレードをすり抜けて、出力画像上に黒スジが発生する。また、このようなトナーすり抜けが生じた領域にトナーの外添剤、トナー粒子の成分などが電子写真感光体の表面に融着する。
【００１１】
また、帯電の形態によらず、異物がクリーニングブレードと電子写真感光体との間に挟まる、または、転写器と電子写真感光体の間に挟まることにより、電子写真感光体の表面に傷が発生する。電子写真感光体の表面の強度によってはその傷が広がり、出力画像上に黒スジまたは白スジが発生する。
【００１２】
このように、電子写真感光体の機械的耐久性を向上させるだけでは電子写真装置の高速化、高耐久化はできない。
【００１３】
特開平０６‐０９５４１７号公報には、電子写真感光体の表面層である感光層とクリーニング部材が当接する部位に潤滑剤を添加する技術が開示されているが、潤滑剤を添加するだけでは上記の問題をすべて解決することは困難である。
【特許文献１】特開平０６‐０９５４１７号公報
【発明の開示】
【発明が解決しようとする課題】
【００１４】
本発明の目的は、上記の問題を解決した電子写真装置、および、該電子写真装置に着脱自在なプロセスカートリッジを提供することにある。
【課題を解決するための手段】
【００１５】
本発明は、少なくとも、支持体上に感光層を有する電子写真感光体、および、少なくともゴムからなるクリーニングブレードを有するクリーニング手段を有する電子写真装置において、
該電子写真感光体の表面層が、
フェノール樹脂、ならびに、
置換または無置換のヒドロキシフェニル基、置換または無置換のヒドロキシアルキル基、および、置換または無置換のヒドロキシアルコキシ基からなる群より選択される少なくとも１つの基を有する電荷輸送物質
を含有し、
該クリーニングブレードの該電子写真感光体に当接する部位に樹脂および潤滑剤を含有する樹脂組成物が塗布されている
ことを特徴とする電子写真装置である。
【００１６】
また、本発明は、上記電子写真装置に用いられる電子写真感光体と、上記電子写真装置に用いられるクリーニング手段とを一体に支持し、電子写真装置本体に着脱自在であることを特徴とするプロセスカートリッジである。
【発明の効果】
【００１７】
本発明によれば、上記の問題を解決した電子写真装置、および、該電子写真装置に着脱自在なプロセスカートリッジを提供することができる。
【発明を実施するための最良の形態】
【００１８】
以下、本発明をより詳細に説明する。
【００１９】
まず、本発明の電子写真装置に用いられる電子写真感光体について説明する。
【００２０】
本発明に用いられる電子写真感光体の表面層に用いられるフェノール樹脂は、一般的に、フェノール類とホルムアルデヒドの反応によって得られる硬化性の樹脂である。フェノール樹脂には２つのタイプがあり、フェノール類に対してホルムアルデヒドを過剰にしてアルカリ触媒で反応させて得られるレゾールタイプと、ホルムアルデヒドに対してフェノール類を過剰にして酸触媒で反応させて得られるノボラックタイプとに分けられる。
【００２１】
レゾールタイプは、アルコール類、ケトン類の溶媒にも可溶であり、加熱することで３次元的に架橋重合して硬化物となる。一方、ノボラックタイプは一般的にはそのまま加熱しても硬化はしないが、パラホルムアルデヒドやヘキサメチレンテトラミンなどのホルムアルデヒド類を硬化剤として加えて加熱することで硬化する。
【００２２】
一般的に、レゾールタイプは、塗料、接着剤、注型品、積層品用のワニスとして利用されており、ノボラックタイプは、成形材料や結合剤として利用されている。
【００２３】
本発明に用いられる電子写真感光体の表面層の結着樹脂として用いられるフェノール樹脂は、レゾールタイプおよびノボラックタイプのどちらでも利用可能であるが、硬化剤を加えることなく硬化することや、塗料としての操作性などからレゾールタイプを用いることが好ましい。
【００２４】
本発明においては、これらのフェノール樹脂を１種類のみ用いてもよいし、２種類以上混合して用いてもよいし、また、レゾールタイプとノボラックタイプとを混合して用いてもよい。
【００２５】
また、上記のとおり、本発明に用いられる電子写真感光体の表面層に含有される電荷輸送物質は、置換または無置換のヒドロキシフェニル基、置換または無置換のヒドロキシアルキル基、および、置換または無置換のヒドロキシアルコキシ基からなる群より選択される少なくとも１つの基を有する電荷輸送物質であり、電子写真感光体の表面層に含有されるフェノール樹脂との相溶性が高く、また、電子写真感光体の表面層に含有されるフェノール樹脂とともに硬化しうる。
【００２６】
その相溶性や、電荷輸送能の観点から、表面層に含有される電荷輸送物質は、下記式（１）〜（６）のいずれかの式で示される構造を有する化合物であることが好ましい。
【００２７】
【化１】
2005208485.tif 000002
【００２８】
（式（１）中、Ａｒ１１、Ａｒ１２は、それぞれ独立に、置換または無置換のアルキル基、置換または無置換のアラルキル基、置換または無置換のアリール基、または、置換または無置換の１価の複素環基を示す。Ａｒ１３は、置換または無置換のアリーレン基、または、置換または無置換の２価の複素環基を示す。Ｒ１１は、炭素原子数１〜８のアルキレン基を示す。Ｒ１２は、水素原子、置換または無置換のアルキル基、置換または無置換のアラルキル基、または、置換または無置換のフェニル基を示す。ベンゼン環α、ベンゼン環βは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。ａ、ｂは、それぞれ独立に、０または１であるが、ａが０のときはｂも０である。）
【００２９】
【化２】
2005208485.tif 000003
【００３０】
（式（２）中、Ａｒ２１、Ａｒ２２は、それぞれ独立に、置換または無置換のアルキル基、置換または無置換のアラルキル基、置換または無置換のアリール基、または、置換または無置換の１価の複素環基を示す。Ｒ２１は、炭素原子数１〜８のアルキレン基を示す。ベンゼン環γ、ベンゼン環δは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。また、ベンゼン環γおよびベンゼン環δは、２価の基を介して結合し、共同で環を成してもよい。ｃは、０または１である。）
【００３１】
【化３】
2005208485.tif 000004
【００３２】
（式（３）中、Ａｒ３１は、置換または無置換のアルキル基、置換または無置換のアラルキル基、置換または無置換のアリール基、または、置換または無置換の１価の複素環基を示す。Ｒ３１、Ｒ３２は、それぞれ独立に、炭素原子数１〜８のアルキレン基を示す。ベンゼン環ε、ベンゼン環ζ、ベンゼン環η、ベンゼン環θは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。また、ベンゼン環εおよびベンゼン環ζは、２価の基を介して結合し、共同で環を成してもよい。また、ベンゼン環ηおよびベンゼン環θは、２価の基を介して結合し、共同で環を成してもよい。ｄ、ｅは、それぞれ独立に、０または１である。）
【００３３】
【化４】
2005208485.tif 000005
【００３４】
（式（４）中、Ｒ４１、Ｒ４２、Ｒ４３は、それぞれ独立に、炭素原子数１〜８のアルキレン基を示す。ベンゼン環ι、ベンゼン環κ、ベンゼン環λは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。ｆ、ｇ、ｈ、ｉ、ｊは、それぞれ独立に、０または１である。）
【００３５】
【化５】
2005208485.tif 000006
【００３６】
（式（５）中、Ｒ５１、Ｒ５２、Ｒ５３は、それぞれ独立に、炭素原子数１〜８のアルキレン基を示す。Ｚ５１、Ｚ５２は、それぞれ独立に、ハロゲン原子、置換または無置換のアルキル基、置換または無置換のアルコキシ基、置換または無置換のアリール基、または、置換または無置換の１価の複素環基を示すか、あるいは、Ｚ５１とＺ５２とが結合し、Ｚ５１、Ｚ５２、Ｚ５１が結合するベンゼン環およびＺ５２が結合するベンゼン環が共同で環を成す。ベンゼン環μ、ベンゼン環νは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。ｋ、ｍ、ｎ、ｐ、ｑ、ｒは、それぞれ独立に、０または１であるが、ｍとｐとｑとが同時に０であることはない。）
【００３７】
【化６】
2005208485.tif 000007
【００３８】
（式（６）中、Ｒ６１、Ｒ６２、Ｒ６３、Ｒ６４は、それぞれ独立に、炭素原子数１〜８のアルキレン基を示す。Ｚ６１、Ｚ６２は、それぞれ独立に、ハロゲン原子、置換または無置換のアルキル基、置換または無置換のアルコキシ基、置換または無置換のアリール基、または、置換または無置換の１価の複素環基を示すか、あるいは、Ｚ６１とＺ６２とが結合し、Ｚ６１、Ｚ６２、Ｚ６１が結合するベンゼン環およびＺ６２が結合するベンゼン環が共同で環を成す。ベンゼン環ξ、ベンゼン環π、ベンゼン環ρ、ベンゼン環σは、それぞれ独立に、ハロゲン原子、置換または無置換のアルキル基、置換または無置換のアルコキシ基、置換または無置換のアリール基、または、置換または無置換の１価の複素環基を置換基として有してもよいし、無置換であってもよい。ｓ、ｔ、ｕ、ｖ、ｗ、ｘ、ｙは、それぞれ独立に、０または１である。）
上記アルキル基としては、メチル基、エチル基、プロピル基、ブチル基などが挙げられ、上記アラルキル基としては、ベンジル基、フェネチル基、ナフチルメチル基などが挙げられ、上記アリール基としては、フェニル基、ナフチル基、アンスリル基、ピレニル基などが挙げられ、上記１価の複素環基としては、ピリジル基、チエニル基、フリル基、キノリル基などが挙げられ、上記アリーレン基としては、フェニレン基、ナフチレン基、アンスリレン基、ピレニレン基などが挙げられ、上記２価の複素環基としては、ピリジレン基、チエニレン基などが挙げられ、上記炭素原子数１〜８のアルキレン基としては、メチレン基、エチレン基、プロピレン基、ブチレン基などが挙げられ、上記ハロゲン原子としては、フッ素原子、塩素原子、臭素原子、ヨウ素原子などが挙げられ、上記アルコキシ基としては、メトキシ基、エトキシ基、プロポキシ基、ブトキシ基などが挙げられる。
【００３９】
上記炭素原子数１〜８のアルキレン基は、特に炭素原子数が４以下であることが好ましい。
【００４０】
ベンゼン環γおよびベンゼン環δが２価の基を介して結合して共同で成す環、ベンゼン環εおよびベンゼン環ζが２価の基を介して結合して共同で成す環、ベンゼン環ηおよびベンゼン環θが２価の基を介して結合して共同で成す環としては、フルオレン骨格、ジヒドロフェナントレン骨格などが挙げられる。
【００４１】
上記各基が有してもよい置換基としては、メチル基、エチル基、プロピル基、ブチル基などのアルキル基や、ベンジル基、フェネチル基、ナフチルメチル基などのアラルキル基や、フェニル基、ナフチル基、アンスリル基、ピレニル基、フルオレニル基、カルバゾリル基、ジベンゾフリル基、ジベンゾチオフェニル基などの１価の芳香環基や、メトキシ基、エトキシ基、プロポキシ基、ブトキシ基などのアルコキシ基や、フェノキシ基、ナフトキシ基などのアリールオキシ基や、フッ素原子、塩素原子、臭素原子、ヨウ素原子などのハロゲン原子や、ニトロ基や、シアノ基などが挙げられる。
【００４２】
なお、上記電荷輸送物質の置換または無置換のヒドロキシフェニル基、置換または無置換のヒドロキシアルキル基、置換または無置換のヒドロキシアルコキシ基の数は、２以上であることが好ましい。
【００４３】
以下に、本発明に用いられる電子写真感光体の表面層に含有される電荷輸送物質の具体例を示す。
【００４４】
【化７】
2005208485.tif 000008
【００４５】
【化８】
2005208485.tif 000009
【００４６】
【化９】
2005208485.tif 000010
【００４７】
【化１０】
2005208485.tif 000011
【００４８】
【化１１】
2005208485.tif 000012
【００４９】
【化１２】
2005208485.tif 000013
【００５０】
【化１３】
2005208485.tif 000014
【００５１】
【化１４】
2005208485.tif 000015
【００５２】
【化１５】
2005208485.tif 000016
【００５３】
【化１６】
2005208485.tif 000017
【００５４】
【化１７】
2005208485.tif 000018
【００５５】
【化１８】
2005208485.tif 000019
【００５６】
【化１９】
2005208485.tif 000020
【００５７】
【化２０】
2005208485.tif 000021
【００５８】
【化２１】
2005208485.tif 000022
【００５９】
【化２２】
2005208485.tif 000023
【００６０】
【化２３】
2005208485.tif 000024
【００６１】
【化２４】
2005208485.tif 000025
【００６２】
【化２５】
2005208485.tif 000026
【００６３】
【化２６】
2005208485.tif 000027
【００６４】
【化２７】
2005208485.tif 000028
【００６５】
【化２８】
2005208485.tif 000029
【００６６】
【化２９】
2005208485.tif 000030
【００６７】
【化３０】
2005208485.tif 000031
【００６８】
【化３１】
2005208485.tif 000032
【００６９】
【化３２】
2005208485.tif 000033
【００７０】
【化３３】
2005208485.tif 000034
【００７１】
【化３４】
2005208485.tif 000035
【００７２】
【化３５】
2005208485.tif 000036
【００７３】
【化３６】
2005208485.tif 000037
【００７４】
【化３７】
2005208485.tif 000038
【００７５】
【化３８】
2005208485.tif 000039
【００７６】
【化３９】
2005208485.tif 000040
【００７７】
本発明に用いられる電子写真感光体の表面層中のフェノール樹脂および上記電荷輸送物質の質量比（フェノール樹脂：上記電荷輸送物質）は１０：０．１〜１０：２０であることが好ましく、特には１０：０．５〜１０：１０であることがより好ましい。電荷輸送物質が少なすぎると、残留電位の上昇を抑制する効果が小さくなる場合があり、一方、多すぎると、電子写真感光体の表面層の機械的強度が低下する場合がある。
【００７８】
また、本発明に用いられる電子写真感光体の表面層は、その表面層の体積抵抗率の調整のしやすさの観点から、導電性粒子を含有することが好ましい。ただし、表面層の膜強度は、導電性粒子の量が増加するほど弱くなる傾向にあるため、含有させすぎない方がよい。具体的には、表面層中の導電性粒子の含有量は、表面層全質量に対して０．１〜５０質量％であることが好ましく、表面層中のフェノール樹脂に対して０．１〜７０質量％であることが好ましく、表面層中の電荷輸送物質に対して０．１〜５０質量％であることが好ましい。
【００７９】
表面層に含有される導電性粒子としては、金属粒子、金属酸化物粒子、カーボンブラックなどが挙げられる。金属粒子の金属としては、アルミニウム、亜鉛、銅、クロム、ニッケル、銀、ステンレス、または、これらの金属をプラスチックの粒子の表面に蒸着したものなどが挙げられる。金属酸化物粒子の金属酸化物としては、酸化亜鉛、酸化チタン、酸化スズ、酸化アンチモン、酸化インジウム、酸化ビスマス、スズをドープした酸化インジウム、アンチモンをドープした酸化スズ、タンタルをドープした酸化スズ、アンチモンをドープした酸化ジルコニウムなどが挙げられる。これらは単独で用いてもよいし、２種以上を併用してもよい。２種以上を併用する場合は、単に混合してもよいし、固溶体や融着の形態にしてもよい。
【００８０】
上記導電性粒子の中でも、金属酸化物が好ましく、その中でも、透明性、分散性、抵抗制御性の観点から酸化スズがより好ましい。また、酸化スズには、表面層用塗布液における分散性や表面層用塗布液の安定性を改良する目的で表面処理など施してもよいし、また、抵抗制御性を改良する目的でアンチモンやタンタルをドープしてもよい。
【００８１】
また、本発明に用いられる電子写真感光体の表面層は、フッ素原子含有化合物およびシロキサン化合物の少なくとも一方を含有することが好ましい。
【００８２】
フッ素原子含有化合物としては、まず、フッ素原子含有樹脂粒子が挙げられる。フッ素原子含有樹脂粒子としては、四フッ化エチレン、三フッ化塩化エチレン樹脂、六フッ化エチレンプロピレン樹脂、フッ化ビニル樹脂、フッ化ビニリデン樹脂、二フッ化二塩化エチレン樹脂、また、これらの共重合体などの粒子が挙げられる。これらの中でも、四フッ化エチレン樹脂粒子、フッ化ビニリデン樹脂粒子が好ましい。
【００８３】
表面層中のフッ素原子含有樹脂粒子の含有量は、表面層全質量に対して１〜６０質量％であることが好ましい。
【００８４】
また、フッ素原子含有樹脂粒子以外のフッ素原子含有化合物としては、フッ素原子含有シランカップリング剤、フッ素変性シリコーンオイル、フッ素原子含有界面活性剤などが挙げられる。
【００８５】
導電性粒子とフッ素原子含有樹脂粒子を表面層用塗布液に添加する場合は、これら粒子の凝集を抑制したり、これら粒子の分散性、分散安定性を高めたりするために、上記粒子と併せて、フッ素原子含有シランカップリング剤、フッ素変性シリコーンオイル、フッ素原子含有界面活性剤、シロキサン化合物などを添加したり、また、あらかじめフッ素原子含有シランカップリング剤、フッ素変性シリコーンオイル、フッ素原子含有界面活性剤、シロキサン化合物などを用いて導電性粒子の表面を処理したりするとよい。
【００８６】
以下に、フッ素原子含有シランカップリング剤の具体例を挙げる。
【００８７】
【化４０】
2005208485.tif 000041
【００８８】
【化４１】
2005208485.tif 000042
【００８９】
【化４２】
2005208485.tif 000043
【００９０】
以下に、フッ素変性シリコーンオイルの具体例を挙げる。
【００９１】
【化４３】
2005208485.tif 000044
【００９２】
（上記式（ＳＯ−１）中、ｎｓｏ１、ｎｓｏ２は、それぞれ独立に、正の整数である。）
以下に、フッ素原子含有界面活性剤の具体例を挙げる。
【００９３】
【化４４】
2005208485.tif 000045
【００９４】
【化４５】
2005208485.tif 000046
【００９５】
（上記式（ＳＡ−１）〜（ＳＡ−２５）中、Ｘｓａは、−ＣＦ３、−Ｃ４Ｆ９、−Ｃ８Ｆ１７などの１価のフッ化炭素基を示す。Ｒｓａは、アルキレン基、アリーレン基またはアルキレンアリーレン基を示す。式中にＲｓａが複数ある場合、それらは同一のものであっても異なるものであってもよい。）
以下に、シロキサン化合物の具体例を挙げる。
【００９６】
【化４６】
2005208485.tif 000047
【００９７】
（上記式（ＳＸ−１）中、Ｘｓｘは、水素原子またはメチル基を示す。複数のＸｓｘは、同一のものであっても異なるものであってもよいが、Ｘｓｘの全部に対する水素原子の割合は０．１〜５％である。ｎｓｘは、正の整数である。）
表面処理剤として、フッ素原子含有シランカップリング剤、フッ素変性シリコーンオイル、フッ素原子含有界面活性剤などのフッ素原子含有化合物を用いる場合、導電性粒子の表面処理方法としては、導電性粒子とフッ素原子含有化合物とを溶剤中で混合、分散し、フッ素原子含有化合物を導電性粒子の表面に付着させる方法が挙げられる。分散の方法としては、ボールミル、サンドミルなどを用いた分散方法が挙げられる。
【００９８】
導電性粒子の分散後、分散液から溶剤を除去し、フッ素原子含有化合物を導電性粒子の表面に固着させる。また、必要に応じて、この後さらに熱処理を行ってもよい。また、処理液中には反応促進のための触媒を添加してもよい。さらに、必要に応じて、表面処理後の導電性粒子にさらに粉砕処理を施してもよい。
【００９９】
表面処理剤としてフッ素原子含有シランカップリング剤、フッ素変性シリコーンオイル、フッ素原子含有界面活性剤などのフッ素原子含有化合物を用いる場合、表面処理剤としてのフッ素原子含有化合物の割合は、表面処理後の導電性粒子全質量に対して１〜６５質量％であることが好ましく、特には１〜５０質量％であることがより好ましい。
【０１００】
表面処理剤として、シロキサン化合物を用いる場合、導電性粒子の表面処理方法は、湿式と乾式とに大別される。
【０１０１】
湿式の表面処理方法では、導電性粒子とシロキサン化合物とを溶剤中で混合、分散し、シロキサン化合物を導電性粒子の表面に付着させる方法が挙げられる。分散の方法としては、ボールミル、サンドミルなどを用いた分散方法が挙げられる。
【０１０２】
導電性粒子の分散後、分散液から溶剤を除去し、熱処理を施してシロキサン化合物を導電性粒子の表面に固着させる。この熱処理によって、シロキサン化合物中のＳｉ−Ｈ結合の水素原子が酸化し（空気中の酸素による）、新たなシロキサン結合ができる。その結果、シロキサン化合物が３次元構造（網状構造）に発達し、導電性粒子の表面がこの３次元構造（網状構造）で包まれる。さらに、必要に応じて、表面処理後の導電性粒子にさらに粉砕処理を施してもよい。
【０１０３】
シロキサン化合物が上記式（ＳＸ−１）で示される構造を有するシロキサン化合物である場合、その重量平均分子量は、２００〜３００００であることが好ましい。重量平均分子量が小さいほど粘度が低くなり、表面処理を容易に行うことができる。
【０１０４】
乾式の表面処理方法では、溶剤を用いずにシロキサン化合物と導電性粒子とを混合し、混練を行うことによってシロキサン化合物を導電性粒子の表面に付着させる。その後は湿式の表面処理方法と同様である。
【０１０５】
表面層に含有される導電性粒子の平均粒径は、電子写真感光体の表面層の透明性の観点から、０．３μｍ以下であることが好ましく、特には０．１μｍ以下であることがより好ましい。
【０１０６】
また、本発明に用いられる電子写真感光体の表面層の体積抵抗率は、１×１０１０〜１×１０１５Ω・ｃｍであることが好ましく、静電潜像の流れを抑制するという観点から、１×１０１２Ω・ｃｍ以上であることがより好ましい。
【０１０７】
本発明に用いられる電子写真感光体の表面層は、フェノール樹脂モノマーまたはオリゴマーと上記電荷輸送物質とを溶剤などで溶解または希釈して表面層用塗布液を調製し、下層上に塗布し、重合させて硬化させることにより形成する。重合は、熱などによる付加および縮合反応により進行する。
【０１０８】
表面層用塗布液に用いる溶剤としては、フェノール樹脂モノマー／オリゴマーおよび上記電荷輸送物質の溶解性が良好である溶剤が好ましく、また、導電性粒子やフッ素原子含有樹脂粒子の分散性が良好であり、フッ素原子含有シランカップリング剤、フッ素変性シリコーンオイル、フッ素原子含有界面活性剤などのフッ素原子含有化合物やシロキサン化合物との相溶性や処理性が良好であり、また、表面層の下の層に悪影響を与えない溶剤がより好ましい。そのような溶剤として、具体的には、メタノール、エタノール、２−プロパノールなどのアルコール類や、アセトン、メチルエチルケトンなどのケトン類や、酢酸メチル、酢酸エチルなどのエステル類や、テトラヒドロフラン、ジオキサンなどのエーテル類や、トルエン、キシレンなどの芳香族炭化水素類や、クロロベンゼン、ジクロロメタンなどのハロゲン化炭化水素類などが挙げられる。これらの中でも、タノール、エタノール、２−プロパノールなどのアルコール類がより好ましい。
【０１０９】
表面層用塗布液を塗布する際には、例えば、浸漬コーティング法（浸漬塗布法）、スプレーコーティング法、スピンナーコーティング法、ローラーコーティング法、マイヤーバーコーティング法、ブレードコーティング法などの塗布方法を用いることができる。
【０１１０】
本発明に用いられる電子写真感光体の表面層の膜厚は、０．１〜１０μｍであることが好ましく、特には０．５〜７μｍであることがより好ましい。表面層の膜厚が薄すぎると電子写真感光体の機械的耐久性が損なわれる場合があり、厚すぎると保護層を設けたことによる残留電位の上昇が起きる場合がある。
【０１１１】
また、本発明に用いられる電子写真感光体の表面層には、帯電時に発生するオゾンや窒素酸化物などの活性物質（帯電生成物）の付着による電子写真感光体の表面の劣化などを防止する目的で、酸化防止剤を添加してもよい。また、その他、種々の増感剤、紫外線吸収剤、可塑剤なども必要に応じて添加することもできる。
【０１１２】
次に、本発明に用いられる電子写真感光体の構成について説明する。
【０１１３】
上述のとおり、本発明に用いられる電子写真感光体は、支持体上に感光層を有する電子写真感光体である。
【０１１４】
感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよいが、電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型感光層が好ましい。
【０１１５】
感光層が電子写真感光体の表面層となる場合において、該感光層が単層型感光層の場合は該単層型感光層が電子写真感光体の表面層であり、該感光層が順層型感光層の場合は電荷輸送層が電子写真感光体の表面層であり、逆層型感光層の場合は電荷発生層が電子写真感光体の表面層である。
【０１１６】
本発明においては、上述のとおり、電子写真感光体の表面層となる層には、フェノール樹脂、ならびに、置換または無置換のヒドロキシフェニル基、置換または無置換のヒドロキシアルキル基、および、置換または無置換のヒドロキシアルコキシ基からなる群より選択される少なくとも１つの基を有する電荷輸送物質が含有される。したがって、電子写真感光体の表面層が単層型感光層である場合は、該単層型感光層は、少なくとも、電荷発生物質と、フェノール樹脂と、置換または無置換のヒドロキシフェニル基、置換または無置換のヒドロキシアルキル基、および、置換または無置換のヒドロキシアルコキシ基からなる群より選択される少なくとも１つの基を有する電荷輸送物質とを含有する層でなければならない。また、電子写真感光体の表面層が電荷発生層である場合は、該電荷発生層は、少なくとも、電荷発生物質と、フェノール樹脂と、置換または無置換のヒドロキシフェニル基、置換または無置換のヒドロキシアルキル基、および、置換または無置換のヒドロキシアルコキシ基からなる群より選択される少なくとも１つの基を有する電荷輸送物質とを含有する層でなければならない。また、電子写真感光体の表面層が電荷輸送層である場合は、該電荷輸送層は、少なくとも、フェノール樹脂と、置換または無置換のヒドロキシフェニル基、置換または無置換のヒドロキシアルキル基、および、置換または無置換のヒドロキシアルコキシ基からなる群より選択される少なくとも１つの基を有する電荷輸送物質とを含有する層でなければならない。
【０１１７】
また、上記の感光層とは別に、電子写真感光体の表面の機械的強度を高めることを目的とした層（以下、保護層とも呼ぶ）を上記の感光層上に設け、それを電子写真感光体の表面層としてもよい。電子写真感光体の機械的耐久性向上の観点からは、保護層を設けることが好ましい。保護層は電子写真感光体の表面層であるから、本発明においては、少なくとも、フェノール樹脂と、置換または無置換のヒドロキシフェニル基、置換または無置換のヒドロキシアルキル基、および、置換または無置換のヒドロキシアルコキシ基からなる群より選択される少なくとも１つの基を有する電荷輸送物質とを含有する層でなければならない。
【０１１８】
以下、電子写真感光体の好ましい層構成として、支持体上に電荷発生層、電荷輸送層、保護層をこの順に有する電子写真感光体を例にとり説明する。
【０１１９】
支持体としては、導電性を有していればよく（導電性支持体）、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。
【０１２０】
支持体の上には、レーザー光などの散乱による干渉縞の防止や、支持体の傷の被覆を目的とした導電層を設けてもよい。導電層は、カーボンブラック、金属粒子などの導電性粒子を結着樹脂に分散させて形成することができる。導電層の膜厚は、１〜４０μｍであることが好ましく、特には２〜２０μｍであることがより好ましい。
【０１２１】
また、支持体または導電層と感光層（電荷発生層）との間には、バリア機能や接着機能を有する中間層を設けてもよい。中間層は、感光層の接着性改良、塗工性改良、支持体からの電荷注入性改良、感光層の電気的破壊に対する保護などのために形成される。中間層は、カゼイン、ポリビニルアルコール、エチルセルロース、エチレン−アクリル酸コポリマー、ポリアミド、変性ポリアミド、ポリウレタン、ゼラチン、酸化アルミニウムなどの材料を用いて形成することができる。中間層の膜厚は５μｍ以下であることが好ましく、特には０．１〜３μｍであることがより好ましい。
【０１２２】
支持体、導電層または中間層の上には、電荷発生層が設けられる。
【０１２３】
電荷発生層に用いる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。これら電荷発生物質は１種のみ用いてもよく、２種以上用いてもよい。
【０１２４】
電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリサルフォン樹脂、スチレン−ブタジエン共重合体樹脂、アルキッド樹脂、エポキシ樹脂、尿素樹脂、塩化ビニル−酢酸ビニル共重合体樹脂などが挙げられる。これらは単独、混合または共重合体として１種または２種以上用いることができる。
【０１２５】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【０１２６】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、アトライター、ロールミルなどを用いた方法が挙げられる。電荷発生物質と結着樹脂との割合は、１：０．３〜１：４（質量比）の範囲が好ましい。
【０１２７】
電荷発生層用塗布液を塗布する際には、例えば、浸漬コーティング法（浸漬塗布法）、スプレーコーティング法、スピンナーコーティング法、ローラーコーティング法、マイヤーバーコーティング法、ブレードコーティング法などの塗布方法を用いることができる。
【０１２８】
電荷発生層の膜厚は５μｍ以下であることが好ましく、特には０．０１〜１μｍであることがより好ましい。
【０１２９】
また、電荷発生層には、種々の増感剤、酸化防止剤、紫外線吸収剤、可塑剤などを必要に応じて添加することもできる。
【０１３０】
電荷発生層の上には電荷輸送層が設けられる。
【０１３１】
電荷輸送層に用いる電荷輸送物質としては、例えば、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。これら電荷輸送物質は１種のみ用いてもよく、２種以上用いてもよい。
【０１３２】
感光層が積層型感光層である場合、電荷輸送層に用いる結着樹脂としては、例えば、アクリル樹脂、スチレン樹脂、ポリエステル樹脂、ポリカーボネート樹脂、ポリアリレート樹脂、ポリサルフォン樹脂、ポリフェニレンオキシド樹脂、エポキシ樹脂、ポリウレタン樹脂、アルキド樹脂、不飽和樹脂などが挙げられる。特には、ポリメチルメタクリレート樹脂、ポリスチレン樹脂、スチレン−アクリロニトリル共重合体樹脂、ポリカーボネート樹脂、ポリアリレート樹脂、ジアリルフタレート樹脂などが好ましい。これらは単独、混合または共重合体として１種または２種以上用いることができる。
【０１３３】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、２：１〜１：２（質量比）の範囲が好ましい。
【０１３４】
電荷輸送層用塗布液に用いる溶剤としては、アセトン、メチルエチルケトンなどのケトン、酢酸メチル、酢酸エチルなどのエステル、トルエン、キシレンなどの芳香族炭化水素、１，４−ジオキサン、テトラヒドロフランなどのエーテル、クロロベンゼン、クロロホルム、四塩化炭素などのハロゲン原子で置換された炭化水素などが用いられる。
【０１３５】
電荷輸送層用塗布液を塗布する際には、例えば、浸漬コーティング法（浸漬塗布法）、スプレーコーティング法、スピンナーコーティング法、ローラーコーティング法、マイヤーバーコーティング法、ブレードコーティング法などの塗布方法を用いることができる。
【０１３６】
電荷輸送層の膜厚は５〜４０μｍであることが好ましく、特には７〜３０μｍであることがより好ましい。
【０１３７】
また、電荷輸送層には、酸化防止剤、紫外線吸収剤、可塑剤などを必要に応じて添加することもできる。
【０１３８】
電荷輸送層の上には保護層が設けられる。電子写真感光体の表面層としての保護層については、上述のとおりである。
【０１３９】
次に、本発明の電子写真装置に用いられるクリーニングブレードについて説明する。
【０１４０】
上述のとおり、本発明に用いられるクリーニングブレードは、少なくともゴムからなり、かつ、電子写真感光体に当接する部位に樹脂および潤滑剤を含有する樹脂組成物が塗布されているクリーニングブレードである。
【０１４１】
クリーニングブレードに用いられるゴムとしては、ウレタンゴム、フッ素ゴム、シリコンゴム、アクリロニトリルブタジエンゴムなどが挙げられる。
【０１４２】
また、クリーニングブレードの電子写真感光体に当接する部位に塗布される樹脂組成物に含まれる樹脂としては、ポリエステル樹脂、ポリウレタン樹脂、ポリアリレート樹脂、ポリエチレン樹脂、ポリスチレン樹脂、ポリブタジエン樹脂、ポリカーボネート樹脂、ポリアミド樹脂、ポリプロピレン樹脂、ポリイミド樹脂、フェノール樹脂、アクリル樹脂、エポキシ樹脂、ユリア樹脂、アリル樹脂、アルキッド樹脂、ポリアミド−イミド共重合体樹脂、ナイロン樹脂、ポリサルフォン樹脂、ポリアリルエーテル樹脂、ポリアセタール樹脂、ブチラール樹脂、塩化ビニル樹脂、塩化ビニリデン樹脂、酢酸ビニル樹脂、セルロース樹脂、ポリエチレンテレフタレート樹脂、ポリブチレンテレフタレート樹脂、ポリフェニレンスルフィド樹脂、ポリサルフォン樹脂、ポリエーテルサルフォン樹脂、ポリエーテルイミド樹脂、ポリフェニレンオキサイド樹脂、シリコーン樹脂などが挙げられる。
【０１４３】
また、クリーニングブレードの電子写真感光体に当接する部位に塗布される樹脂組成物に含まれる潤滑剤としては、パラフィンワックス、ポリオレフィンワックスなどの脂肪族炭化水素、高級脂肪酸、脂肪族アルコール、脂肪酸アミド、金属石鹸、脂肪酸エステル、フッ素原子含有樹脂粒子などの有機潤滑剤や、カーボン、ＭｏＳ２、ＷＳ２、ＢＮ、（ＣＦ）ｎ、ＣＦ、Ｃ２Ｆ、ＰｂＯ、ＭｏＯ３、Ｃｏ２Ｏ３、ＺｎＯ、ＳｎＯ、Ｃｕ２Ｏ、ＣｄＯ、ＷＯ３、ＧｒＯ３、Ｌａ２Ｏ３、Ｆｅ３Ｏ４などの無機潤滑剤が挙げられる。
【０１４４】
上記樹脂組成物中の潤滑剤の割合は、樹脂組成物全質量に対して１〜５０質量％であることが好ましく、特には３〜４０質量％であることがより好ましく、さらには１０〜３５質量％であることがより一層好ましい。
【０１４５】
また、クリーニングブレードの電子写真感光体に当接する部位に塗布される樹脂組成物は、ＪＩＳ７２０４に規定される測定で０．０５〜１．５ｍｇの摩耗量を有することが好ましい。摩耗量の測定の条件は、荷重１ｋｇ、回転数５０００ｒｐｍとした。用いた砥石はＨ２２のものを用いた。
【０１４６】
また、樹脂組成物の塗布膜厚は５〜４０μｍであることが好ましく、特には１５〜３０μｍであることがより好ましい。塗布膜厚が薄すぎると、通紙耐久中に樹脂組成物が削れてしまって、クリーニングブレードの基材が電子写真感光体に接し、滑り性が変化し、クリーニングブレード鳴き、ビビリ、反転などが発生する場合がある。塗布膜厚が厚すぎると、樹脂組成物の先端の膜厚が不均一になり、クリーニング性を保つために、線圧の上昇を招く場合がある。
【０１４７】
また、クリーニングブレードの電子写真感光体に当接する部位に塗布された樹脂および潤滑剤を含有する樹脂組成物は導電性粒子を含有することが好ましい。
【０１４８】
また、クリーニングブレードの２３℃／５０％ＲＨの環境下における硬度は６０〜８５°であることが好ましく、特には６５〜８０°であることがより好ましい。
【０１４９】
また、クリーニングブレードの厚さは０．５〜５ｍｍであることが好ましく、特には１〜３．５ｍｍであることがより好ましい。
【０１５０】
また、クリーニングブレードは、線圧１５〜５０ｇ／ｃｍの荷重で電子写真感光体に当接されていることが好ましく、特には線厚２５〜４５ｇ／ｃｍの荷重で電子写真感光体に当接されていることがより好ましい。クリーニングブレードの自由長は１〜１５ｍｍであることが好ましく、特には２〜１２ｍｍであることがより好ましい。
【０１５１】
図１に、本発明の電子写真装置の概略構成の一例を示す。
【０１５２】
図１において、１は円筒状の電子写真感光体であり、軸２を中心に矢印方向に所定の周速度で回転駆動される。
【０１５３】
回転駆動される電子写真感光体１の表面は、帯電手段（一次帯電手段：帯電ローラーなど）３により、正または負の所定電位に均一に帯電され、次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【０１５４】
電子写真感光体１の表面に形成された静電潜像は、現像手段５の現像剤に含まれるトナーにより現像されてトナー像となる。次いで、電子写真感光体１の表面に形成担持されているトナー像が、転写手段（転写ローラーなど）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【０１５５】
トナー像の転写を受けた転写材Ｐは、電子写真感光体１の表面から分離されて定着手段８へ導入されて像定着を受けることにより画像形成物（プリント、コピー）として装置外へプリントアウトされる。
【０１５６】
トナー像転写後の電子写真感光体１の表面は、クリーニングブレード７１を有するクリーニング手段７によって転写残りの現像剤（トナー）の除去を受けて清浄面化され、さらに前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【０１５７】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図１では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【実施例】
【０１５８】
以下に、具体的な実施例を挙げて本発明をさらに詳細に説明する。ただし、本発明はこれらに限定されるものではない。なお、実施例中の「部」は「質量部」を意味する。
【０１５９】
（実施例１）
直径３０ｍｍ、長さ２６０．５ｍｍのアルミニウムシリンダー（ＪＩＳＡ３００３、アルミニウム合金製）を支持体とした。
【０１６０】
次に、ポリアミド樹脂（商品名：アミランＣＭ８０００、東レ（株）製）を、５質量％メタノール溶液に溶解して、中間層用塗布液を調整した。
【０１６１】
この中間層用塗布液を、支持体上に浸漬塗布し、１００℃で３０分間乾燥して、膜厚が０．５μｍの中間層を形成した。
【０１６２】
次に、下記式で示される構造を有し、ＣｕＫα特性Ｘ線回折におけるブラッグ角２θ±０．２°の９．５°および２７．１゜に強いピークを有する結晶型のオキシチナニウムフタロシアニン（電荷発生物質）４部、
【０１６３】
【化４７】
2005208485.tif 000048
【０１６４】
ポリビニルブチラール樹脂（商品名：ＢＸ―１、積水化学（株）製）２部、および、シクロヘキサノン１１０部を、直径１ｍｍのガラスビーズを用いたサンドミル装置で４．５時間分散し、次に、酢酸エチル１３０部を加えて電荷発生層用塗布液を調製した。
【０１６５】
この電荷発生層用塗布液を、中間層上に浸漬コーティングし、１００℃で３０分間乾燥して、膜厚が０．１８μｍの電荷発生層を形成した。
【０１６６】
次に、下記式で示される構造を有する化合物（電荷輸送物質）７．５部、
【０１６７】
【化４８】
2005208485.tif 000049
【０１６８】
および、ビスフェノールＺ型ポリカーボネート（商品名：Ｚ−２００、三菱ガス化学（株）製）１０部を、モノクロロベンゼン６０部／ジクロロメタン２０部の混合溶媒に溶解して、電荷輸送層用塗布液を調製した。
【０１６９】
この電荷輸送層用塗布液を、電荷発生層上に浸漬塗布し、１１０℃で１時間熱風乾燥して、膜厚が２０μｍの電荷輸送層を形成した。
【０１７０】
次に、アンチモンドープ酸化スズ粒子（平均粒径：０．０３μｍ）１００部を、下記式で示される構造を有するフッ素原子含有化合物（商品名：ＬＳ−１０９０、信越シリコーン（株）製）７部
【０１７１】
【化４９】
2005208485.tif 000050
【０１７２】
で表面処理した（以下、処理量：７％と記す）。
【０１７３】
この表面処理済みアンチモンドープ酸化スズ粒子３５部、および、エタノール１５０部を、サンドミルにて６６時間かけて分散を行い、さらに、ポリテトラフルオロエチレン粒子（平均粒径：０．１８μｍ）１８部を加えて、さらに１２時間サンドミルで分散を行った。
【０１７４】
その後、フェノール樹脂（商品名：ＰＲ−５３１２３、住友デュレズ（株）製、不揮発分：４５％）５４部、および、上記式（１−１４）で示される構造を有する化合物（電荷輸送物質）１５部を溶解し、アセトン３５部で希釈して、保護層用塗布液を調製した。
【０１７５】
この保護層用塗布液を、電荷輸送層上に浸漬塗布し、１４０℃で１時間熱風により硬化させて、膜厚が３μｍの保護層を形成した。
【０１７６】
このようにして、保護層が表面層である電子写真感光体を作製した。
【０１７７】
なお、保護層用塗布液の分散性は良好で、形成された保護層はムラのない均一な膜であった。
【０１７８】
作製した電子写真感光体を、レーザービームプリンター（商品名：ＬＢＰ−ＮＸ：キヤノン（株）製）の改造機に装着し、電子写真特性の評価を行った。暗部電位が−７００Ｖになるように帯電設定をし、これに波長７８０ｎｍのレーザー光を照射して、−７００Ｖの電位を−２００Ｖまで下げるのに必要な光量を測定して、これを感度とした。さらに、２０μＪ／ｃｍ２の光量を照射したときの電位を残留電位Ｖｒとして測定した。
【０１７９】
クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するナイロン樹脂（＝樹脂組成物）を膜厚１８μｍで塗布した。この樹脂組成物は、ＪＩＳ７２０４に規定される測定で０．２ｍｇの摩耗量を有していた。
【０１８０】
このクリーニングブレードは、線圧２７ｇ／ｃｍの荷重で電子写真感光体に当接させた。自由長を３ｍｍとした。
【０１８１】
このレーザービームプリンターを用いて、３５℃、８５％ＲＨの環境下で１万枚の通紙耐久試験を行い、画像サンプリング、削れ量の測定を行った。
【０１８２】
結果を表１に示す。
【０１８３】
（実施例２〜６）
実施例１において、保護層に用いた電荷輸送物質を表１に示す電荷輸送物質に変更した以外は、実施例１と同様にして電子写真感光体を作製し、評価した。結果を表１に示す。
【０１８４】
（実施例７〜９）
実施例１、３、５において、それぞれ、保護層用塗布液中の上記表面処理済みアンチモンドープ酸化スズ粒子を２０部に減らし、メチルハイドロジェンシリコンオイル（商品名：ＫＦ９９、信越シリコーン（株）製）で表面処理した（処理量：２０％）アンチモンドープ酸化スズ粒子１５部を追加して、保護層用塗布液を調製した以外は、それぞれ、実施例１、３、５と同様にして電子写真感光体を作製し、評価した。結果を表１に示す。なお、実施例７は実施例１に対応し、実施例８は実施例３に対応し、実施例９は実施例５に対応する。
【０１８５】
（実施例１０〜１２）
実施例１、３、５において、それぞれ、保護層用塗布液中の上記表面処理済みアンチモンドープ酸化スズ粒子を、表面処理していないアンチモンドープ酸化スズ粒子（商品名：Ｔ−１、三菱マテリアル（株）製）３５部、および、上記式で示される構造を有するフッ素原子含有化合物（商品名：ＬＳ−１０９０、信越シリコーン（株）製）３．５部に変更した以外は、それぞれ、実施例１、３、５と同様にして電子写真感光体を作製し、評価した。結果を表１に示す。なお、実施例１０は実施例１に対応し、実施例１１は実施例３に対応し、実施例１２は実施例５に対応する。
【０１８６】
（実施例１３〜１５）
実施例１０〜１２において、それぞれ、保護層用塗布液にメチルハイドロジェンシリコンオイル（商品名ＫＦ９９、信越シリコーン（株）製）１．５部を追加し、４時間攪拌した以外は、それぞれ、実施例１０〜１２と同様にして電子写真感光体を作製し、評価した。結果を表１に示す。なお、実施例１３は実施例１０に対応し、実施例１４は実施例１１に対応し、実施例１５は実施例１２に対応する。
【０１８７】
（実施例１６〜１８）
実施例１において、保護層用塗布液を以下のように変更した以外は、実施例１と同様にして電子写真感光体を作製し、評価した。結果を表１に示す。
【０１８８】
すなわち、実施例１と同様の表面処理済み酸化スズ粒子３５部およびエタノール１５０部を、サンドミルにて６６時間かけて分散を行い、その後、実施例１と同様のフェノール樹脂６７部、および、表１に示す電荷輸送物質１５部を溶解し、アセトン３５部で希釈して４時間攪拌して保護層用塗布液とした。
【０１８９】
（実施例１９〜２５）
実施例１において、保護層を以下のように設けた以外は、実施例１と同様にして電子写真感光体を作製し、評価した。結果を表１に示す。
【０１９０】
すなわち、実施例１と同様のフェノール樹脂６７部、および、表１に示す電荷輸送物質２１部を、エタノール５８部およびアセトン２４部を加えて溶解し、４時間攪拌して保護層用塗布液とした。
【０１９１】
この保護層用塗布液を、電荷輸送層上に浸漬塗布し、１４５℃で１時間熱風により硬化させて、膜厚が３μｍの保護層を形成した。
【０１９２】
（実施例２６）
実施例１において、保護層を以下のように設けた以外は、実施例１と同様にして電子写真感光体を作製し、評価した。結果を表１に示す。
【０１９３】
すなわち、実施例１の保護層用塗布液中のフェノール樹脂を、群栄化学工業（株）製のレゾール型のフェノール樹脂（商品名：ＰＬ−２２１１、不揮発分：５８％）４２部に変更し、保護層用塗布液中の電荷輸送物質を上記式（１−４４）で示される構造を有する化合物１５部に変更した以外は、実施例１と同様にして保護層用塗布液を調製した。
【０１９４】
この保護層用塗布液を、電荷輸送層上に浸漬塗布し、１４５℃で１時間熱風により硬化させて、膜厚が３μｍの保護層を形成した。
【０１９５】
（実施例２７〜２９）
実施例２６において、保護層に用いた電荷輸送物質を表１に示す電荷輸送物質に変更した以外は、実施例２６と同様にして電子写真感光体を作製し、評価した。結果を表１に示す。
【０１９６】
（実施例３０〜３５）
実施例２６において、保護層を以下のように設けた以外は、実施例２６と同様にして電子写真感光体を作製し、評価した。結果を表１に示す。
【０１９７】
すなわち、実施例２６と同様のフェノール樹脂６７部、および、表１に示す電荷輸送物質２１部を、エタノール５８部およびアセトン２４部を加えて溶解し、４時間攪拌して保護層用塗布液とした。
【０１９８】
この保護層用塗布液を、電荷輸送層上に浸漬塗布し、１４５℃で１時間熱風により硬化させて、膜厚が３μｍの保護層を形成した。
【０１９９】
（実施例３６）
実施例１において、保護層を以下のように設けた以外は、実施例１と同様にして電子写真感光体を作製した。
【０２００】
すなわち、アンチモンドープ酸化スズ粒子（平均粒径：０．０２μｍ）１００部を、下記式で示される構造を有するフッ素原子含有化合物（商品名：ＬＳ−１０９０、信越シリコーン（株）製）７部
【０２０１】
【化５０】
2005208485.tif 000051
【０２０２】
で表面処理した（以下、処理量：７％と記す）。
【０２０３】
この表面処理済みアンチモンドープ酸化スズ粒子３５部、および、エタノール１５０部を、サンドミルにて６６時間かけて分散を行い、さらに、ポリテトラフルオロエチレン粒子（平均粒径：０．１８μｍ）１８部を加えて、さらに１２時間サンドミルで分散を行った。
【０２０４】
その後、フェノール樹脂（商品名：ＰＲ−５３１２３、住友デュレズ（株）製、不揮発分：４５％）５４部、および、上記式（４−２３）で示される構造を有する化合物（電荷輸送物質）１５部を溶解し、エタノール３５部で希釈して、保護層用塗布液を調製した。
【０２０５】
この保護層用塗布液を、電荷輸送層上に浸漬塗布し、１４５℃で１時間熱風により硬化させて、膜厚が３μｍの保護層を形成した。
【０２０６】
作製した電子写真感光体を、クリーニングブレードに関して以下のように変更した以外は、実施例１と同様のレーザービームプリンターに装着して評価した。結果を表１に示す。
【０２０７】
すなわち、クリーニングブレードとしては、厚みが３ｍｍ、硬度（２３℃／５０％ＲＨの環境下）が７２°のウレタンゴム製のクリーニングブレードを用いた。このクリーニングブレードの電子写真感光体に当接する部位には、フッ化カーボン（潤滑剤）を２５％分散含有するナイロン樹脂（＝樹脂組成物）を膜厚２２μｍで塗布した。この樹脂組成物は、ＪＩＳ７２０４に規定される測定で０．２ｍｇの摩耗量を有していた。
【０２０８】
このクリーニングブレードは、線圧３８ｇ／ｃｍの荷重で電子写真感光体に当接させた。自由長を３．５ｍｍとした。
【０２０９】
（実施例３７〜４４）
実施例３６において、保護層に用いた電荷輸送物質を表１に示す電荷輸送物質に変更した以外は、実施例３６と同様にして電子写真感光体を作製し、評価した。結果を表１に示す。
【０２１０】
（実施例４５〜４８）
実施例３６、４０、４１、４４において、それぞれ、保護層用塗布液中の上記表面処理済みアンチモンドープ酸化スズ粒子を２０部に減らし、メチルハイドロジェンシリコンオイル（商品名：ＫＦ９９、信越シリコーン（株）製）で表面処理した（処理量：２０％）アンチモンドープ酸化スズ粒子１５部を追加して、保護層用塗布液を調製した以外は、それぞれ、実施例３６、４０、４１、４４と同様にして電子写真感光体を作製し、評価した。結果を表１に示す。なお、実施例４５は実施例３６に対応し、実施例４６は実施例４０に対応し、実施例４７は実施例４１に対応し、実施例４８は実施例４４に対応する。
【０２１１】
（実施例４９〜５２）
実施例３６、４０、４１、４４において、それぞれ、保護層用塗布液中の上記表面処理済みアンチモンドープ酸化スズ粒子を、表面処理していないアンチモンドープ酸化スズ粒子（商品名：Ｔ−１、三菱マテリアル（株）製）３５部、および、上記式で示される構造を有するフッ素原子含有化合物（商品名：ＬＳ−１０９０、信越シリコーン（株）製）３．５部に変更した以外は、それぞれ、実施例３６、４０、４１、４４と同様にして電子写真感光体を作製し、評価した。結果を表１に示す。なお、実施例４９は実施例３６に対応し、実施例５０は実施例４０に対応し、実施例５１は実施例４１に対応し、実施例５２は実施例４４に対応する。
【０２１２】
（実施例５３〜５６）
実施例４９〜５２において、それぞれ、保護層用塗布液に、メチルハイドロジェンシリコンオイル（商品名ＫＦ９９、信越シリコーン（株）製）１．５部を追加し、４時間攪拌した以外は、それぞれ、実施例４９〜５２と同様にして電子写真感光体を作製し、評価した。結果を表１に示す。なお、実施例５３は実施例４９に対応し、実施例５４は実施例５０に対応し、実施例５５は実施例５１に対応し、実施例５６は実施例４２に対応する。
【０２１３】
（実施例５７〜６０）
実施例３６において、保護層用塗布液を以下のように変更した以外は、実施例３６と同様にして電子写真感光体を作製し、評価した。結果を表１に示す。
【０２１４】
すなわち、実施例３６と同様の表面処理済み酸化スズ粒子３５部およびエタノール１５０部を、サンドミルにて６６時間かけて分散を行い、その後、実施例３６と同様のフェノール樹脂６７部、および、表１に示す電荷輸送物質１５部を溶解して４時間攪拌して保護層用塗布液とした。
【０２１５】
（実施例６１〜６５）
実施例３６において、保護層を以下のように設けた以外は、実施例３６と同様にして電子写真感光体を作製し、評価した。結果を表１に示す。
【０２１６】
すなわち、実施例３６と同様のフェノール樹脂６７部、および、表１に示す電荷輸送物質２１部を、エタノール８２部を加えて溶解し、４時間攪拌して保護層用塗布液とした。
【０２１７】
この保護層用塗布液を、電荷輸送層上に浸漬塗布し、１４５℃で１時間熱風により硬化させて、膜厚が３μｍの保護層を形成した。
【０２１８】
（実施例６６）
実施例３６において、保護層を以下のように設けた以外は、実施例３６と同様にして電子写真感光体を作製し、評価した。結果を表１に示す。
【０２１９】
すなわち、実施例３６の保護層用塗布液中のフェノール樹脂を、群栄化学工業（株）製のレゾール型のフェノール樹脂（商品名：ＰＬ−２２１１、不揮発分：５８％）４２部に変更し、保護層用塗布液中の電荷輸送物質を上記式（４−２３）で示される構造を有する化合物１５部に変更した以外は、実施例３６と同様にして保護層用塗布液を調製した。
【０２２０】
この保護層用塗布液を、電荷輸送層上に浸漬塗布し、１４５℃で１時間熱風により硬化させて、膜厚が３μｍの保護層を形成した。
【０２２１】
（実施例６７〜７０）
実施例６６において、保護層に用いた電荷輸送物質を表１に示す電荷輸送物質に変更した以外は、実施例６６と同様にして電子写真感光体を作製し、評価した。結果を表１に示す。
【０２２２】
（実施例７１〜７４）
実施例６６において、保護層を以下のように設けた以外は、実施例６６と同様にして電子写真感光体を作製し、評価した。結果を表１に示す。
【０２２３】
すなわち、実施例６６と同様のフェノール樹脂５２部、および、表１に示す電荷輸送物質２１部を、エタノール５８部を加えて溶解し、４時間攪拌して保護層用塗布液とした。
【０２２４】
この保護層用塗布液を、電荷輸送層上に浸漬塗布し、１４５℃で１時間熱風により硬化させて、膜厚が３μｍの保護層を形成した。
【０２２５】
（実施例７５）
実施例１において、クリーニングブレードを以下のように変更した以外は、実施例１と同様にして電子写真感光体を作製し、評価した。結果を表１に示す。
【０２２６】
すなわち、クリーニングブレードとしては、厚みが２ｍｍ、硬度（２３℃／５０％ＲＨの環境下）が７７°のウレタンゴム製のクリーニングブレードを用いた。このクリーニングブレードの電子写真感光体に当接する部位には、フッ化カーボン（潤滑剤）を２５％分散含有するナイロン樹脂（＝樹脂組成物）を膜厚１３μｍで塗布した。この樹脂組成物は、ＪＩＳ７２０４に規定される測定で０．２ｍｇの摩耗量を有していた。
【０２２７】
このクリーニングブレードは、線圧３０ｇ／ｃｍの荷重で電子写真感光体に当接させた。自由長を７ｍｍとした。
【０２２８】
（実施例７６）
実施例１において、クリーニングブレードを以下のように変更した以外は、実施例１と同様にして電子写真感光体を作製し、評価した。結果を表１に示す。
【０２２９】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有する塩化ビニル樹脂（＝樹脂組成物）を膜厚１８μｍで塗布した。この樹脂組成物は、ＪＩＳ７２０４に規定される測定で０．５ｍｇの摩耗量を有していた。
【０２３０】
このクリーニングブレードは、線圧２７ｇ／ｃｍの荷重で電子写真感光体に当接させた。自由長を３ｍｍとした。
【０２３１】
（実施例７７）
実施例１において、クリーニングブレードを以下のように変更した以外は、実施例１と同様にして電子写真感光体を作製し、評価した。結果を表１に示す。
【０２３２】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有する塩化ビニリデン樹脂（＝樹脂組成物）を膜厚１８μｍで塗布した。この樹脂組成物は、ＪＩＳ７２０４に規定される測定で０．６ｍｇの摩耗量を有していた。
【０２３３】
このクリーニングブレードは、線圧２７ｇ／ｃｍの荷重で電子写真感光体に当接させた。自由長を３ｍｍとした。
【０２３４】
（実施例７８）
実施例１において、クリーニングブレードを以下のように変更した以外は、実施例１と同様にして電子写真感光体を作製し、評価した。結果を表１に示す。
【０２３５】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するセルロースアセテート樹脂（＝樹脂組成物）を膜厚１８μｍで塗布した。この樹脂組成物は、ＪＩＳ７２０４に規定される測定で０．８ｍｇの摩耗量を有していた。
【０２３６】
このクリーニングブレードは、線圧２７ｇ／ｃｍの荷重で電子写真感光体に当接させた。自由長を３ｍｍとした。
【０２３７】
（実施例７９）
実施例１において、クリーニングブレードを以下のように変更した以外は、実施例１と同様にして電子写真感光体を作製し、評価した。結果を表１に示す。
【０２３８】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するポリアセタール樹脂（＝樹脂組成物）を膜厚１８μｍで塗布した。この樹脂組成物は、ＪＩＳ７２０４に規定される測定で０．７ｍｇの摩耗量を有していた。
【０２３９】
このクリーニングブレードは、線圧２７ｇ／ｃｍの荷重で電子写真感光体に当接させた。自由長を３ｍｍとした。
【０２４０】
（実施例８０）
実施例１において、クリーニングブレードを以下のように変更した以外は、実施例１と同様にして電子写真感光体を作製し、評価した。結果を表１に示す。
【０２４１】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するポリエチレンテレフタレート樹脂（＝樹脂組成物）を膜厚１８μｍで塗布した。この樹脂組成物は、ＪＩＳ７２０４に規定される測定で０．４５ｍｇの摩耗量を有していた。
【０２４２】
このクリーニングブレードは、線圧２７ｇ／ｃｍの荷重で電子写真感光体に当接させた。自由長を３ｍｍとした。
【０２４３】
（実施例８１）
実施例１において、クリーニングブレードを以下のように変更した以外は、実施例１と同様にして電子写真感光体を作製し、評価した。結果を表１に示す。
【０２４４】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するポリフェニレンオキサイド樹脂（＝樹脂組成物）を膜厚１８μｍで塗布した。この樹脂組成物は、ＪＩＳ７２０４に規定される測定で０．２５ｍｇの摩耗量を有していた。
【０２４５】
このクリーニングブレードは、線圧２７ｇ／ｃｍの荷重で電子写真感光体に当接させた。自由長を３ｍｍとした。
【０２４６】
（実施例８２）
実施例１において、クリーニングブレードを以下のように変更した以外は、実施例１と同様にして電子写真感光体を作製し、評価した。結果を表１に示す。
【０２４７】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するポリアリレート樹脂（＝樹脂組成物）を膜厚１８μｍで塗布した。この樹脂組成物は、ＪＩＳ７２０４に規定される測定で０．８５ｍｇの摩耗量を有していた。
【０２４８】
このクリーニングブレードは、線圧２７ｇ／ｃｍの荷重で電子写真感光体に当接させた。自由長を３ｍｍとした。
【０２４９】
（実施例８３）
実施例１において、クリーニングブレードを以下のように変更した以外は、実施例１と同様にして電子写真感光体を作製し、評価した。結果を表１に示す。
【０２５０】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するメラミン樹脂（＝樹脂組成物）を膜厚１８μｍで塗布した。この樹脂組成物は、ＪＩＳ７２０４に規定される測定で０．８ｍｇの摩耗量を有していた。
【０２５１】
このクリーニングブレードは、線圧２７ｇ／ｃｍの荷重で電子写真感光体に当接させた。自由長を３ｍｍとした。
【０２５２】
（実施例８４）
実施例１において、クリーニングブレードを以下のように変更した以外は、実施例１と同様にして電子写真感光体を作製し、評価した。結果を表１に示す。
【０２５３】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するエポキシ樹脂（＝樹脂組成物）を膜厚１８μｍで塗布した。この樹脂組成物は、ＪＩＳ７２０４に規定される測定で０．７５ｍｇの摩耗量を有していた。
【０２５４】
このクリーニングブレードは、線圧２７ｇ／ｃｍの荷重で電子写真感光体に当接させた。自由長を３ｍｍとした。
【０２５５】
（実施例８５）
実施例１において、クリーニングブレードを以下のように変更した以外は、実施例１と同様にして電子写真感光体を作製し、評価した。結果を表１に示す。
【０２５６】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するユリア樹脂（＝樹脂組成物）を膜厚１８μｍで塗布した。この樹脂組成物は、ＪＩＳ７２０４に規定される測定で０．９５ｍｇの摩耗量を有していた。
【０２５７】
このクリーニングブレードは、線圧２７ｇ／ｃｍの荷重で電子写真感光体に当接させた。自由長を３ｍｍとした。
【０２５８】
（実施例８５）
実施例１において、クリーニングブレードを以下のように変更した以外は、実施例１と同様にして電子写真感光体を作製し、評価した。結果を表１に示す。
【０２５９】
すなわち、クリーニングブレードとしては、厚みが１．５ｍｍ、硬度（２３℃／５０％ＲＨの環境下）が６５°のウレタンゴム製のクリーニングブレードを用いた。このクリーニングブレードの電子写真感光体に当接する部位には、フッ化カーボン（潤滑剤）を２５％分散含有するユリア樹脂（＝樹脂組成物）を膜厚１８μｍで塗布した。この樹脂組成物は、ＪＩＳ７２０４に規定される測定で０．９５ｍｇの摩耗量を有していた。
【０２６０】
このクリーニングブレードは、線圧２７ｇ／ｃｍの荷重で電子写真感光体に当接させた。自由長を３ｍｍとした。
【０２６１】
（実施例８６）
実施例３６において、クリーニングブレードを以下のように変更した以外は、実施例３６と同様にして電子写真感光体を作製し、評価した。結果を表１に示す。
【０２６２】
すなわち、クリーニングブレードとしては、厚みが３ｍｍ、硬度（２３℃／５０％ＲＨの環境下）が７２°のウレタンゴム製のクリーニングブレードを用いた。このクリーニングブレードの電子写真感光体に当接する部位には、ＷＳ２（潤滑剤）を２５％分散含有するナイロン樹脂（＝樹脂組成物）を膜厚２２μｍで塗布した。この樹脂組成物は、ＪＩＳ７２０４に規定される測定で０．２ｍｇの摩耗量を有していた。
【０２６３】
このクリーニングブレードは、線圧３８ｇ／ｃｍの荷重で電子写真感光体に当接させた。自由長を３．５ｍｍとした。
【０２６４】
（実施例８７）
実施例３６において、クリーニングブレードを以下のように変更した以外は、実施例３６と同様にして電子写真感光体を作製し、評価した。結果を表１に示す。
【０２６５】
すなわち、クリーニングブレードとしては、厚みが３ｍｍ、硬度（２３℃／５０％ＲＨの環境下）が７２°のウレタンゴム製のクリーニングブレードを用いた。このクリーニングブレードの電子写真感光体に当接する部位には、ＭｏＯ３（潤滑剤）を２５％分散含有するナイロン樹脂（＝樹脂組成物）を膜厚２２μｍで塗布した。この樹脂組成物は、ＪＩＳ７２０４に規定される測定で０．２ｍｇの摩耗量を有していた。
【０２６６】
このクリーニングブレードは、線圧３８ｇ／ｃｍの荷重で電子写真感光体に当接させた。自由長を３．５ｍｍとした。
【０２６７】
（実施例８８）
実施例３６において、クリーニングブレードを以下のように変更した以外は、実施例３６と同様にして電子写真感光体を作製し、評価した。結果を表１に示す。
【０２６８】
すなわち、クリーニングブレードとしては、厚みが３ｍｍ、硬度（２３℃／５０％ＲＨの環境下）が７２°のウレタンゴム製のクリーニングブレードを用いた。このクリーニングブレードの電子写真感光体に当接する部位には、ＳｎＯ（潤滑剤）を２５％分散含有するナイロン樹脂（＝樹脂組成物）を膜厚２２μｍで塗布した。この樹脂組成物は、ＪＩＳ７２０４に規定される測定で０．２ｍｇの摩耗量を有していた。
【０２６９】
このクリーニングブレードは、線圧３８ｇ／ｃｍの荷重で電子写真感光体に当接させた。自由長を３．５ｍｍとした。
【０２７０】
（実施例８９）
実施例３６において、クリーニングブレードを以下のように変更した以外は、実施例３６と同様にして電子写真感光体を作製し、評価した。結果を表１に示す。
【０２７１】
すなわち、クリーニングブレードとしては、厚みが３ｍｍ、硬度（２３℃／５０％ＲＨの環境下）が７２°のウレタンゴム製のクリーニングブレードを用いた。このクリーニングブレードの電子写真感光体に当接する部位には、ＢＮ（潤滑剤）を２５％分散含有するナイロン樹脂（＝樹脂組成物）を膜厚２２μｍで塗布した。この樹脂組成物は、ＪＩＳ７２０４に規定される測定で０．２ｍｇの摩耗量を有していた。
【０２７２】
このクリーニングブレードは、線圧３８ｇ／ｃｍの荷重で電子写真感光体に当接させた。自由長を３．５ｍｍとした。
【０２７３】
（実施例９０）
実施例３６において、クリーニングブレードを以下のように変更した以外は、実施例３６と同様にして電子写真感光体を作製し、評価した。結果を表１に示す。
【０２７４】
すなわち、クリーニングブレードとしては、厚みが３ｍｍ、硬度（２３℃／５０％ＲＨの環境下）が７２°のウレタンゴム製のクリーニングブレードを用いた。このクリーニングブレードの電子写真感光体に当接する部位には、脂肪酸エステル（潤滑剤）を２５％分散含有するナイロン樹脂（＝樹脂組成物）を膜厚２２μｍで塗布した。この樹脂組成物は、ＪＩＳ７２０４に規定される測定で０．２ｍｇの摩耗量を有していた。
【０２７５】
このクリーニングブレードは、線圧３８ｇ／ｃｍの荷重で電子写真感光体に当接させた。自由長を３．５ｍｍとした。
【０２７６】
（実施例９１）
実施例３６において、クリーニングブレードを以下のように変更した以外は、実施例３６と同様にして電子写真感光体を作製し、評価した。結果を表１に示す。
【０２７７】
すなわち、クリーニングブレードとしては、厚みが３ｍｍ、硬度（２３℃／５０％ＲＨの環境下）が７２°のウレタンゴム製のクリーニングブレードを用いた。このクリーニングブレードの電子写真感光体に当接する部位には、パラフィンワックス（潤滑剤）を２５％分散含有するナイロン樹脂（＝樹脂組成物）を膜厚２２μｍで塗布した。この樹脂組成物は、ＪＩＳ７２０４に規定される測定で０．２ｍｇの摩耗量を有していた。
【０２７８】
このクリーニングブレードは、線圧３８ｇ／ｃｍの荷重で電子写真感光体に当接させた。自由長を３．５ｍｍとした。
【０２７９】
（実施例９２）
実施例３６において、クリーニングブレードを以下のように変更した以外は、実施例３６と同様にして電子写真感光体を作製し、評価した。結果を表１に示す。
【０２８０】
すなわち、クリーニングブレードとしては、厚みが３ｍｍ、硬度（２３℃／５０％ＲＨの環境下）が７２°のウレタンゴム製のクリーニングブレードを用いた。このクリーニングブレードの電子写真感光体に当接する部位には、ポリテトラフルオロエチレン粒子（潤滑剤）を２５％分散含有するナイロン樹脂（＝樹脂組成物）を膜厚２２μｍで塗布した。この樹脂組成物は、ＪＩＳ７２０４に規定される測定で０．２ｍｇの摩耗量を有していた。
【０２８１】
このクリーニングブレードは、線圧３８ｇ／ｃｍの荷重で電子写真感光体に当接させた。自由長を３．５ｍｍとした。
【０２８２】
（比較例１）
実施例１と同様にして電子写真感光体の電荷輸送層まで形成した。
【０２８３】
次に、実施例１と同様のフェノール樹脂６０部をアセトン３０部で希釈して、保護層用塗布液を調製した。
【０２８４】
この保護層用塗布液を、電荷輸送層上に浸漬塗布し、１４５℃で１時間熱風により硬化させて、膜厚が３μｍの保護層を形成した。
【０２８５】
以上のようにして作製した保護層が表面層である電子写真感光体を、実施例１と同様にして評価した。結果を表１に示す。
【０２８６】
（比較例２）
実施例１と同様にして電子写真感光体の電荷輸送層まで形成した。
【０２８７】
次に、実施例２６と同様のフェノール樹脂５０部をアセトン４０部で希釈して、保護層用塗布液を調製した。
【０２８８】
この保護層用塗布液を、電荷輸送層上に浸漬塗布し、１４５℃で１時間熱風により硬化させて、膜厚が３μｍの保護層を形成した。
【０２８９】
以上のようにして作製した保護層が表面層である電子写真感光体を、実施例１と同様にして評価した。結果を表１に示す。
【０２９０】
（比較例３〜７）
実施例１と同様にして電子写真感光体の電荷輸送層まで形成した。
【０２９１】
次に、実施例１と同様の表面処理済みアンチモンドープ酸化スズ粒子３５部、および、１，４−ジオキサン１５０部を、サンドミルにて６６時間かけて分散を行い、さらに、ポリテトラフルオロエチレン粒子（平均粒径：０．１８μｍ）１８部を加えて、さらに１２時間サンドミルで分散を行った。
【０２９２】
その後、実施例１と同様のフェノール樹脂５４部、および、下記式（Ｃ−１）で示される構造を有する化合物
【０２９３】
【化５１】
2005208485.tif 000052
【０２９４】
１５部を溶解し、エタノール３５部で希釈して、保護層用塗布液を調製した。
【０２９５】
この保護層用塗布液を、電荷輸送層上に浸漬塗布し、１４５℃で１時間熱風により硬化させて、膜厚が３μｍの保護層を形成した。
【０２９６】
以上のようにして作製した保護層が表面層である電子写真感光体を、実施例１と同様にして評価した。結果を表１に示す。
【０２９７】
（比較例４〜７）
比較例３において、上記式（Ｃ−１）で示される構造を有する化合物を、それぞれ、下記式（Ｃ−２）で示される構造を有する化合物、下記式（Ｃ−３）で示される構造を有する化合物、下記式（Ｃ−４）で示される構造を有する化合物、下記式（Ｃ−５）で示される構造を有する化合物に変更した以外は、比較例１と同様にして電子写真感光体を作製し、評価した。結果を表１に示す。
【０２９８】
【化５２】
2005208485.tif 000053
【０２９９】
【化５３】
2005208485.tif 000054
【０３００】
【化５４】
2005208485.tif 000055
【０３０１】
【化５５】
2005208485.tif 000056
【０３０２】
（比較例８）
実施例１と同様にして電子写真感光体の電荷輸送層まで形成した。
【０３０３】
次に、実施例１と同様の表面処理済みアンチモンドープ酸化スズ粒子３５部、および、１，４−ジオキサン１５０部を、サンドミルにて６６時間かけて分散を行い、さらに、ポリテトラフルオロエチレン粒子（平均粒径：０．１８μｍ）１８部を加えて、さらに１２時間サンドミルで分散を行った。
【０３０４】
その後、ポリメチルメタクリレート（商品名：Ｊ−８９９、星光化学工業（株）製）２４部、および、上記式（１−１５）で示される構造を有する化合物１５部を溶解し、サンドミルにて１時間かけて分散を行い、１，４−ジオキサン３５部で希釈して、保護層用塗布液を調製した。
【０３０５】
この保護層用塗布液を、電荷輸送層上にスプレーコーティングし、１００℃で３０分間熱風により乾燥して、膜厚が３μｍの保護層を形成した。
【０３０６】
以上のようにして作製した保護層が表面層である電子写真感光体を、実施例１と同様にして評価した。結果を表１に示す。
【０３０７】
（比較例９）
実施例１において、保護層を設けなかった以外は、実施例１と同様にして電子写真感光体を作製し、評価した。結果を表１に示す。
【０３０８】
（比較例１０）
実施例１において、ウレタンゴム製のクリーニングブレードの電子写真感光体に当接する部位に樹脂組成物を塗布しなかった以外は、実施例１と同様にして電子写真感光体を作製し、評価した。結果を表１に示す。
【図面の簡単な説明】
【０３０９】
【図１】電子写真装置の概略構成の一例を示す図である。
【符号の説明】
【０３１０】
１  電子写真感光体
２  軸
３  帯電手段
４  露光光
５  現像手段
６  転写手段
７  クリーニング手段
７１  クリーニングブレード
８  定着手段
９  プロセスカートリッジ
１０  案内手段
Ｐ  転写材
【図１】
2005208485.tif 000063